(57)【特許請求の範囲】
【請求項１】
ＳｉＣ、４〜９重量％であるＳｉ、Ａｌ及び粒径７４μｍ以下で平均粒径１５μｍ以下のアルミナ粉末を低残炭収率のバインダーを使用し、サイアロン（Ｓｉ６−ｚＡｌｚＯｚＮ８−Ｚ）のＺ値が１．５〜３．３であるサイアロンボンドを形成するように混合して成形した後、カーボン粉末中で焼成することを特徴とするサイアロンボンドＳｉＣれんがの製造方法。
【請求項２】
カーボン粉末中で１３００〜１６００°Ｃで焼成することを特徴とする請求項１記載のサイアロンボンドＳｉＣれんがの製造方法。
【請求項３】
カーボン粉末の灰分が６重量％以下であることを特徴とする請求項１又は２記載のサイアロンボンドＳｉＣれんがの製造方法。
【発明の詳細な説明】
【０００１】
【発明の属する技術分野】
本発明は高炉、電気炉等の内張り用れんがとして使用するサイアロンボンドＳｉＣれんがの製造方法に関する。
【０００２】
【従来の技術】
高炉等の内張り用れんがに使用するＳｉＣれんがには、最初、陶磁器焼成用棚板等で実績のある粘土ボンドＳｉＣれんがが採用されたが、耐アルカリ性、耐スポーリング性、熱間強度が不十分であるため、その対策として、サイアロンボンドの採用が提案され、例えば、特開昭５８−８４９０９号で、サイアロンと炭化珪素及び／又はアルミナとで構成されるサイアロン質耐火物、特開平２−６３７１号で、炭化珪素にＳｉ、Ａｌ、アルミナを混合、加圧成形後、窒素雰囲気中で焼結するサイアロン結合を有する炭化珪素質れんがの製造法が知られている。
【０００３】
【発明が解決しようとする課題】
特開昭５８−８４９０９号は、製造条件についての記載はないが、一般にサイアロン粉末を添加して常圧焼結する方法は焼結助材を添加しても焼結温度を高くする必要がある。また、特開平２−６３７１号のように、炭化珪素、Ｓｉ、Ａｌ、アルミナを使用して窒素気流中で焼成する反応焼結方法は、焼成に１６００°Ｃ以上の高温を必要とすることはないが、高価な窒素ガスを焼成中に流す必要があるため、コストが高くなる。また、窒素ガスの吹き込みが必要なため、一般的なトンネルキルンによる焼成は不可能である。
【０００４】
本発明は、高価な窒素ガスを特別に流すことなく焼成でき、また、一般的なトンネルキルンで焼成ができるとともに、耐ＣＯガス酸化性、耐アルカリ性等に優れた物性を有するサイアロンボンドＳｉＣれんがの製造方法を提供するものである。
【０００５】
【課題を解決するための手段】
本発明は、Ｓｉ、Ａｌ及びアルミナの混合物の成形体をサヤ内のカーボン粉末中に埋め込んで焼成することにより、サヤ内の空気中の酸素をカーボン粉末で消化し、残った窒素を有効に利用してサイアロンボンドを形成するものである。
【０００６】
本発明のサイアロンボンドＳｉＣれんがの製造方法は、ＳｉＣ、Ｓｉ、Ａｌ及び粒径７４μｍ以下で平均粒径１５μｍ以下のアルミナ粉末を低残炭収率のバインダーを使用し、サイアロン（Ｓｉ６−ｚＡｌｚＯｚＮ８−Ｚ）のＺ値が１．５〜３．３であるサイアロンボンドを形成するように混合して成形した後、カーボン粉末中で焼成する。
【０００７】
Ｓｉの配合量は４〜９％（重量％。以下、％は重量％とする。）、カーボン粉末中での焼成は１３００〜１６００°Ｃが好ましい。また、カーボン粉末の灰分が６％以下が望ましい。
【０００８】
【発明の実施の形態】
表ｌにサイアロン（Ｓｉ6-ZＡｌZＯZＮ8-Z）のＺ値とＳｉ、Ａｌ、仮焼アルミナ及びＳｉＣの配合割合を示す。
【０００９】
【表１】
0003927261.tif 000002
なお、れんがの試作は、所定配合割合のＳｉ、Ａｌ、仮焼アルミナ（粒度検討品以外は平均粒径が５μｍ品を使用）及び最大粒径３ｍｍのＳｉＣ粉末を低残炭収率のバインダーを使用して混練し、オイルプレスを用いて２３０×ｌ００×８５ｍｍの形状に成形し、１００°Ｃのドライヤ一中で素地乾燥した後、ＳｉＣサヤ内のトップサイズ５ｍｍの灰分が０．５％のカーボン粉末（特に指定のない時は灰分が０．５％品を使用）中に埋め込んで一般的なトンネルキルンを使用して焼成（特に指定のない時、サヤ内最高温度は１４５０°Ｃ）した。
【００１０】
図１〜図４は、４４μｍ以下のＳｉ粉末＝６％とし、７４μｍ以下のＡｌ粉末を添加してサイアロン（Ｓｉ6-ZＡｌZＯZＮ8-Z）のＺ値を変化させ、各Ｚ値と各種の物性との関係を示すグラフで、比較例として同一条件の試験片を窒素雰囲気の単独窯を使用して窒化焼成した場合の物性についても示す。
【００１１】
図１に示すように、見掛け気孔率は、サイアロンのＺ値が１．５未満及び３．５を越えると、大きくなる。
【００１２】
図２に示すように、アルカリテスト（２０×２０×８０ｍｍの試験片を１３００°Ｃに５時間保持した後、室温に冷却するサイクルを５回繰り返す。）の結果、低下見掛け気孔率（アルカリテスト試験前後の見掛け気孔率の差）は、アルカリテスト後の見掛け気孔率が低くなれば、スポーリングが起こり易くなる。サイアロンのＺ値が１．５未満及び３．５を越えると、大きくなり、耐アルカリ性が低下する。
【００１３】
また、図３に示すように、１４００°Ｃでの熱間曲げ強さは、サイアロンのＺ値が１．５未満になると急激に小さくなる。
【００１４】
さらに、図４に示すように、ＣＯガス酸化テスト（２０×２０×８０ｍｍの試験片をＣＯガス流量＝１０リットル／分の雰囲気中で１２００°Ｃに１００時間保持した後、室温に冷却するサイクルを５回繰り返す。）の結果、サイアロンのＺ値が１．５未満及び３．５を越えると、線変化率が大きくなり、耐アルカリ性が低下する。
【００１５】
したがって、サイアロンのＺ値は、見掛け気孔率、低下見掛け気孔率、１４００°Ｃでの曲げ強さ及び線変化率の結果から、１．５〜３．５が好ましい。
【００１６】
図５及び図６は、Ｚ値＝３、４４μｍ以下のＳｉ粉末＝６％、７４μｍ以下のＡｌ粉末を使用して仮焼アルミナの平均粒度と熱間強度及び耐アルカリ性について検討した結果を示すグラフで、図５に示すように、平均粒径が１５μｍを超えると熱間強度が低下するとともに、図６に示すように、アルカリテストの結果、低下見掛け気孔率も急激に上昇し耐アルカリ性が低下するので、平均粒度は１５μｍ以下が好ましい。
【００１７】
図７及び図８は、Ｚ＝３、４４μｍ以下のＳｉ粉末＝６％、Ａｌ粉末、仮焼アルミナを使用してＡｌ粉末の粒度を検討した結果を示すグラフで、Ａｌ粒度に関して、トップサイズ０．５ｍｍ〜１０μｍの範囲内であれば品質上は特に差がない。
【００１８】
アルミナ粉末としては、仮焼アルミナ粉末が好ましく、その場合、仮焼アルミナ粉末の粒径が７４μｍを超えると反応性が乏しくなるので７４μｍ以下が好ましい。
【００１９】
なお、粒径が非常に細かく微粒子で反応性がよいならば、溶融アルミナ、焼結アルミナ粉を使用することもできる。
【００２０】
図９〜図１２は、Ｚ値＝３、７４μｍ以下のＡｌ粉末を使用して４４  μｍ以下のＳｉ粉末の添加量の影響について検討した結果を示すグラフで、Ｓｉ添加量が９％を越えると、図９に示すように、残存Ｓｉが認められ、図１０及び図１２に示されるように、線変化率が急激に高くなり、耐ＣＯガス酸化性、耐アルカリ性の低下が認められる。また、添加量が４％より少ないと、図１１に示すように、サイアロンボンドの形成量が少なくなって熱間強度が低下する。したがって、Ｓｉの添加量は４〜９％が好ましい。
【００２１】
図１３及び図１４は、Ｚ＝３でＳｉ粉末＝６％、７４μｍ以下のＡｌ粉末、仮焼アルミナを使用してＳｉ粉末の粒度を検討した結果を示すグラフで、トップサイズ０．２  ｍｍ〜１０μｍの範囲内であれば品質上は特に差がない。
【００２２】
図１５〜図１８はＺ＝３で４４μｍ以下のＳｉ粉末＝６％、７４μｍ以下のＡｌ粉末、仮焼アルミナを使用して焼成温度を検討した結果を示すグラフで、焼成温度＝１５７０°Ｃの場合、ＳｉＣサヤは６回使用後に問題なかったが、焼成温度＝１６３０°Ｃの場合、ＳｉＣサヤは１回の使用で外周側の酸化が激しく、また、多くの目地切れが認められ、後１回の使用が耐用限界であった。
【００２３】
焼成温度が１３００°Ｃ未満であると、図１５に示すように、Ａｌ4Ｃ3の残存が認められ、図１６に示すように、熱間強度の低下が認められ、また、図１８に示すように、耐アルカリ性の低下も認められた。さらに、図１７に示す消化試験（２０×２０×８０ｍｍの試験片をオートクレーブ圧力２ｋｇ／ｃｍ2で２時間保持する。）の結果、残存膨張が大きくなり、耐消化性が低下した。また、焼成温度が１６００°Ｃを越えても特に品質上の効果は認められず、逆に、前述のようにサヤの耐用が大幅に低下するため、焼成温度の上昇以外でも製造コストがアップする。したがって、焼成温度は１３００〜１６００°Ｃが好ましい。
【００２４】
図１９及び図２０は、Ｚ＝３で４４μｍ以下のＳｉ粉末＝６％、７４μｍ以下のＡｌ粉末、仮焼アルミナを使用して埋め込み用カーボン粉末の灰分量を０．１〜１５％の範囲で変化させて物性について検討した結果を示すグラフで、灰分が６％を越えると、熱間強度及び耐アルカリ性が低下する。したがって、カーボン粉末の灰分量は、できるだけ少なくし、最大でも６％を越えないようにする。
【００２５】
【発明の効果】
本発明は、高価な窒素ガスを流すことなく焼成することできかつ一般的なトンネルキルンでの焼成が可能となるので、窒素ガスを使用しそのためトンネルキルンで焼成できない従来の製造法に比べ、コストの大幅な低減が可能となる。
【図面の簡単な説明】
【図１】  Ｚ値と見掛け気孔率との関係を示すグラフ。
【図２】  Ｚ値と耐アルカリ性との関係（アルカリテスト）を示すグラフ。
【図３】  Ｚ値と１４００°Ｃでの熱間曲げ強さとの関係を示すグラフ。
【図４】  Ｚ値と耐ＣＯガス酸化性との関係を示すグラフ。
【図５】  仮焼アルミナの平均粒径と１４００°Ｃでの熱間曲げ強さとの関係を示すグラフ。
【図６】  仮焼アルミナの平均粒径と耐ＣＯガス酸化性との関係を示すグラフ。
【図７】  Ａｌ粒度と１４００°Ｃでの熱間曲げ強さとの関係を示すグラフ。
【図８】  Ａｌ粒度と耐アルカリ性との関係（アルカリテスト）を示すグラフ。
【図９】  Ｓｉ添加量と残存Ｓｉ量との関係を示すグラフである。
【図１０】  Ｓｉ添加量と耐アルカリ性との関係（アルカリテスト）を示すグラフ。
【図１１】  Ｓｉ添加量と１４００°Ｃでの熱間曲げ強さとの関係を示すグラフ。
【図１２】  Ｓｉ添加量と耐ＣＯガス酸化性との関係を示すグラフ。
【図１３】  Ｓｉ粒度と１４００°Ｃでの熱間曲げ強さとの関係を示すグラフ。
【図１４】  Ｓｉ粒度と耐アルカリ性との関係（アルカリテスト）を示すグラフ。
【図１５】  焼成温度とＡｌ4Ｃ3残存量との関係を示すグラフ。
【図１６】  焼成温度と１４００°Ｃでの熱間曲げ強さとの関係を示すグラフ。
【図１７】  焼成温度と線膨張率との関係（消化試験）を示すグラフ。
【図１８】  焼成温度と耐ＣＯガス酸化性との関係を示すグラフ。
【図１９】  埋め込み用カーボン粉末の灰分量と１４００°Ｃでの熱間曲げ強さとの関係を示すグラフ。
【図２０】  埋め込み用カーボン粉末の灰分量と耐アルカリ性との関係（アルカリテスト）を示すグラフ。
【図１】
0003927261.tif 000003
【図２】
0003927261.tif 000004
【図３】
0003927261.tif 000005
【図４】
0003927261.tif 000006
【図５】
0003927261.tif 000007
【図６】
0003927261.tif 000008
【図７】
0003927261.tif 000009
【図８】
0003927261.tif 000010
【図９】
0003927261.tif 000011
【図１０】
0003927261.tif 000012
【図１１】
0003927261.tif 000013
【図１２】
0003927261.tif 000014
【図１３】
0003927261.tif 000015
【図１４】
0003927261.tif 000016
【図１５】
0003927261.tif 000017
【図１６】
0003927261.tif 000018
【図１７】
0003927261.tif 000019
【図１８】
0003927261.tif 000020
【図１９】
0003927261.tif 000021
【図２０】
0003927261.tif 000022